НИТЬ ИЗ АРОМАТИЧЕСКОГО ПОЛИАМИДА И СПОСОБ ЕЕ ИЗГОТОВЛЕНИЯ

1. Способ получения нити, полностью состоящей из ароматического полиамида, включающий: растворение полимера, полностью состоящего из ароматического полиамида, в растворителе - концентрированной серной кислоте с получением прядильного раствора, в котором полимер, полностью состоящий из ароматического полиамида, получают путем полимеризации ароматического диамина и ароматического двухкислотного хлорида в полимеризационном растворителе, содержащем N-метил-2-пирролидон; и пропускание прядильного раствора через фильеры с получением прядильного материала, отличающийся тем, что в процессе получения полимера, полностью состоящего из ароматического полиамида, ароматический диамин, ароматический двухкислотный хлорид и полимеризационный растворитель, подаваемые в реактор 20, перемешивают с помощью перемешивающего устройства, установленного в реакторе 20 и состоящего из: (i) ротора 3, приводимого в движение с помощью двигателя 2 и содержащего множество пальцев 3a; и (ii) статора 4, содержащего множество пальцев 4a, в котором скорость вращения ротора 3 регулируют таким образом, чтобы она была в диапазоне от 10-кратной до 100-кратной скорости подачи в реактор ароматического двухкислотного хлорида и ароматического диамина в полимеризационном растворителе, и в то же самое время регулируют частоту контактов между пальцами 3a и пальцами 4a в диапазоне от 100 до 1000 Гц.
2. Способ по п.1, в котором полимеризационный растворитель содержит хлорид кальция.
3. Способ по п.1, в котором ароматический диамин содержит n-фенилендиамин.
4. Способ по п.1, в котором ароматический двухкислотный хлорид содержит терефталоилхлорид.
II
5. Нить, полностью состоящая из ароматического полиамида, отличающаяся тем, что ее индекс полидисперсности (ИПД) составляет в пределах от 1,5 до 2,3, а паракристаллический параметр g до тепловой обработки составляет в пределах от 1,7 до 1,9%.
6. Нить по п.5, в которой индекс полидисперсности (ИПД) составляет в пределах от 1,5 до 2,0.
7. Нить по п.5, в которой индекс полидисперсности (ИПД) составляет в пределах от 1,5 до 1,7.
II
8. Нить по п.5, в которой паракристаллический параметр g после тепловой обработки при 300°C под натяжением 2% в течение 2 с составляет в пределах от 1,3 до 1,6%.